(57)【特許請求の範囲】
【請求項１】
下記一般式（Ｉ）、（ＩＩ）、（ＩＩＩ）で表される没食子酸誘導体からなる群から選ばれる、経表皮性水分喪失（ＴＥＷＬ）を抑制する少なくとも１種の肌荒れ防止用添加物を繊維材料に固着せしめてなることを特徴とする肌荒れ防止用繊維材料。
【化１】
0003920584.tif 000008
（式（Ｉ）、（ＩＩ）、（ＩＩＩ）中、Ｒ１は、単糖の残基、２〜７糖のオリゴ糖の残基、及び多価アルコール残基からなる群から選ばれるいずれかを表し、Ｒ２及びＲ３は、それぞれ炭素数１〜２２の飽和炭化水素基、炭素数２〜２２の不飽和炭化水素基、単糖の残基、２〜７糖のオリゴ糖の残基、及び多価アルコール残基からなる群から選ばれるいずれかを表し、Ｇはガロイル基を表し、ｐ、ｑ、ｒはそれぞれ１〜４の整数を表す。）
【請求項２】
下記一般式（ＩＶ）で表されるエラグ酸誘導体からなる群から選ばれる、経表皮性水分喪失（ＴＥＷＬ）を抑制する少なくとも１種の肌荒れ防止用添加物を繊維材料に固着せしめてなることを特徴とする肌荒れ防止用繊維材料。
【化２】
0003920584.tif 000009
（式（ＩＶ）中、Ｒ４、Ｒ５、Ｒ６、Ｒ７のうちの３つが、それぞれ水素原子、炭素数１〜２２の飽和炭化水素基、炭素数２〜２２の不飽和炭化水素基、及び一般式：−（ＡＯ）n−Ｈで表される基［Ａは炭素数２〜３のアルキレン基を表し、ｎは１〜２０の整数を表す］からなる群から選ばれるいずれかを表し、残りの１つが、炭素数１〜２２の飽和炭化水素基、炭素数２〜２２の不飽和炭化水素基、及び一般式：−（ＡＯ）n−Ｈで表される基［Ａは炭素数２〜３のアルキレン基を表し、ｎは１〜２０の整数を表す］からなる群から選ばれるいずれかを表す。）
【発明の詳細な説明】
【０００１】
【発明の属する技術分野】
本発明は、肌荒れ防止に有効に作用する繊維材料に関する。
【０００２】
【従来の技術】
日常的に用いられている化粧料、毛髪洗浄剤、食器用洗浄剤などに含まれる界面活性剤の多くは皮膚や粘膜に対する脱脂作用、タンパク変性作用、経皮吸収作用などがあり、それらの結果として皮膚刺激、皮膚炎、皮膚感作、アレルギー反応などの皮膚障害が誘発されることがあることが知られている。また、一般に下着や衣服に供されている繊維には風合を柔軟にするために柔軟効果を有する界面活性剤などが使用されており、その衣服の着用により界面活性剤に起因した肌荒れなどの皮膚障害が誘発されることも知られている。
【０００３】
【発明が解決しようとする課題】
本発明は、上記従来技術の有する課題に鑑みてなされたものであり、このような界面活性剤による肌荒れなどの皮膚障害に対して有効な保護作用を示す肌荒れ防止用添加物を含んでおり、肌荒れの一因である経表皮性水分喪失を抑制して皮膚の水分含有量保持に有効で、肌に潤いを与えて肌荒れを防ぐ肌荒れ防止用繊維材料を提供することを目的とする。
【０００４】
【課題を解決するための手段】
本発明者らは、上記目的を達成すべく鋭意研究を重ねた結果、殺菌消毒剤や界面活性剤などによる皮膚障害の客観的な評価方法として経表皮性水分喪失（Trans epidermal water loss、以下「ＴＥＷＬ」と略す。）値の変化量を測定することにより被検物質の皮膚保護性を評価する方法を確立し（特許第３０５１１１９号）、そしてこの評価方法を用いて多種類の植物抽出物、同抽出物中の化合物並びにそれらの化合物の化学的に修飾された誘導体を繊維材料に加工してスクリーニングした結果、経表皮性水分喪失（ＴＥＷＬ）を抑制して皮膚の水分含有量保持に有効であり、前記皮膚障害に対して有意な保護作用を示す肌荒れ防止用繊維材料を見出すことに成功し、本発明を完成するに至った。
【０００５】
すなわち、本発明の第一の肌荒れ防止用繊維材料は、下記一般式（I）、（II）、（III）：
【０００６】
【化３】
0003920584.tif 000002
【０００７】
（式（Ｉ）、（ＩＩ）、（ＩＩＩ）中、Ｒ１は、単糖の残基、２〜７糖のオリゴ糖の残基、及び多価アルコール残基からなる群から選ばれるいずれかを表し、Ｒ２及びＲ３は、それぞれ炭素数１〜２２の飽和炭化水素基、炭素数２〜２２の不飽和炭化水素基、単糖の残基、２〜７糖のオリゴ糖の残基、及び多価アルコール残基からなる群から選ばれるいずれかを表し、Ｇはガロイル基を表し、ｐ、ｑ、ｒはそれぞれ１〜４の整数を表す。）で表される没食子酸誘導体からなる群から選ばれる、経表皮性水分喪失（ＴＥＷＬ）を抑制する少なくとも１種の肌荒れ防止用添加物を繊維材料に固着せしめてなることを特徴とするものである。
【０００９】
さらに、本発明の第二の肌荒れ防止用繊維材料は、下記一般式（ＩＶ）：
【００１０】
【化４】
0003920584.tif 000003
【００１１】
（式（ＩＶ）中、Ｒ４、Ｒ５、Ｒ６、Ｒ７のうちの３つが、それぞれ水素原子、炭素数１〜２２の飽和炭化水素基、炭素数２〜２２の不飽和炭化水素基、及び一般式：−（ＡＯ）n−Ｈで表される基［Ａは炭素数２〜３のアルキレン基を表し、ｎは１〜２０の整数を表す］からなる群から選ばれるいずれかを表し、残りの１つが、炭素数１〜２２の飽和炭化水素基、炭素数２〜２２の不飽和炭化水素基、及び一般式：−（ＡＯ）n−Ｈで表される基［Ａは炭素数２〜３のアルキレン基を表し、ｎは１〜２０の整数を表す］からなる群から選ばれるいずれかを表す。）で表されるエラグ酸誘導体からなる群から選ばれる、経表皮性水分喪失（ＴＥＷＬ）を抑制する少なくとも１種の肌荒れ防止用添加物を繊維材料に固着せしめてなることを特徴とするものである。
【００１２】
【発明の実施の形態】
以下、本発明を発明の実施の形態に即して詳細に説明する。
【００１３】
先ず、本発明の肌荒れ防止用繊維材料に使用される肌荒れ防止用添加物について説明する。本発明にかかる肌荒れ防止用添加物（肌荒れ防止化合物）は、下記一般式（Ｉ）、（ＩＩ）、（ＩＩＩ）：
【００１４】
【化５】
0003920584.tif 000004
【００１５】
（式（Ｉ）、（ＩＩ）、（ＩＩＩ）中、Ｒ１は、単糖の残基、２〜７糖のオリゴ糖の残基、及び多価アルコール残基からなる群から選ばれるいずれかを表し、Ｒ２及びＲ３は、それぞれ炭素数１〜２２の飽和炭化水素基、炭素数２〜２２の不飽和炭化水素基、単糖の残基、２〜７糖のオリゴ糖の残基、及び多価アルコール残基からなる群から選ばれるいずれかを表し、Ｇはガロイル基を表し、ｐ、ｑ、ｒはそれぞれ１〜４の整数を表す。）で表される没食子酸誘導体、下記一般式（ＩＶ）：
【００１６】
【化６】
0003920584.tif 000005
【００１７】
（式（ＩＶ）中、Ｒ４、Ｒ５、Ｒ６、Ｒ７のうちの３つが、それぞれ水素原子、炭素数１〜２２の飽和炭化水素基、炭素数２〜２２の不飽和炭化水素基、及び一般式：−（ＡＯ）n−Ｈで表される基［Ａは炭素数２〜３のアルキレン基を表し、ｎは１〜２０の整数を表す］からなる群から選ばれるいずれかを表し、残りの１つが、炭素数１〜２２の飽和炭化水素基、炭素数２〜２２の不飽和炭化水素基、及び一般式：−（ＡＯ）n−Ｈで表される基［Ａは炭素数２〜３のアルキレン基を表し、ｎは１〜２０の整数を表す］からなる群から選ばれるいずれかを表す。）で表されるエラグ酸誘導体、からなる群から選ばれるものである。
【００１９】
本発明にかかる前記一般式（Ｉ）、（ＩＩ）、（ＩＩＩ）で表される没食子酸誘導体において、Ｒ１は、単糖の残基、２〜７糖のオリゴ糖の残基、及び多価アルコール残基からなる群から選ばれるいずれかを表し、Ｒ２及びＲ３は、それぞれ炭素数１〜２２の飽和炭化水素基、炭素数２〜２２の不飽和炭化水素基、単糖の残基、２〜７糖のオリゴ糖の残基、及び多価アルコール残基からなる群から選ばれるいずれかを表し、Ｇはガロイル基を表し、ｐ、ｑ、ｒはそれぞれ１〜４の整数を表す。
【００２０】
このような炭素数１〜２２の飽和炭化水素基としては、例えば、メチル基、エチル基、プロピル基、イソプロピル基、ブチル基、イソブチル基、ｓｅｃ−ブチル基、ｔｅｒｔ−ブチル基、ペンチル基、ヘキシル基、ヘプチル基、オクチル基、ノニル基、デシル基、ラウリル基、ミリスチル基、セチル基、ステアリル基、ベヘニル基などが挙げられ、炭素数２〜２２の不飽和炭化水素基としては、例えば、ビニル基、アリル基、イソプロペニル基、オレイル基、リシノレイル基、リノイル基、リノレイル基などが挙げられる。Ｒ２及びＲ３がそれぞれ炭素数１〜２２の飽和炭化水素基又は炭素数２〜２２の不飽和炭化水素基の場合には、前記一般式（ＩＩ）、（ＩＩＩ）で表される没食子酸誘導体は、没食子酸と前記の飽和炭化水素基又は不飽和炭化水素基を有するアルコールとのエステル化合物であり、ｑ、ｒはそれぞれ１である。
【００２１】
また、Ｒ１、Ｒ２、Ｒ３がそれぞれ単糖の残基又は２〜７糖のオリゴ糖の残基の場合には、前記一般式（I）、（II）、（III）で表される没食子酸誘導体は、没食子酸と単糖又は２〜７糖のオリゴ糖とのエステル化合物である。この時用いられる単糖又は２〜７糖のオリゴ糖としては、例えば、グルコース、キシロース、アラビノース、ガラクトース、マンノース、フルクトース、グルコサミン、ガラクトサミン、イノシトール、マルトース、乳糖、ショ糖、ゲンチオビオース、セロビオース、ラフィノース、ケストース、スタキオースなどが挙げられる。そして、没食子酸誘導体のＲ１、Ｒ２、Ｒ３が単糖の残基又は２〜７糖のオリゴ糖の残基の場合には、ｐ、ｑ、ｒはそれぞれ１〜４の整数であり、好ましくは１又は２であるモノエステル化合物又はジエステル化合物である。
【００２２】
さらに、Ｒ１、Ｒ２、Ｒ３がそれぞれ多価アルコール残基の場合には、前記一般式（I）、（II）、（III）で表される没食子酸誘導体は、没食子酸と多価アルコールとのエステル化合物である。この時用いられる多価アルコールとしては、例えば、酸化エチレン、酸化プロピレン、エピヒドロキシヒドリンなどから誘導されるエチレングリコール、ジエチレングリコール、トリエチレングリコール、プロピレングリコール、ジプロピレングリコールや、グリセリン、ジグリセリン、エリトリトール、ペンタエリトリトールなどが挙げられる。そして、没食子酸誘導体のＲ１、Ｒ２、Ｒ３が多価アルコール残基の場合には、ｐ、ｑ、ｒはそれぞれ１〜４の整数であり、好ましくは１又は２であるモノエステル化合物又はジエステル化合物である。
【００２３】
このような本発明にかかる前記一般式（Ｉ）、（ＩＩ）、（ＩＩＩ）で表される没食子酸誘導体の具体例としては、エチレンジ（没食子酸エステル）、メチルガロイルガレート、ラウリルガロイルガレート、ミリスチルガロイルガレート、セチルガロイルガレート、ステアリルガロイルガレート、オレイルガロイルガレート、ヒドロキシエチルガロイルガレート、ヒドロキシプロピルガロイルガレート、１，２−ジヒドロキシプロピルガロイルガレート、エチレンビスガロイルガレートなどが挙げられ、中でもエチレンジ（没食子酸エステル）、メチルガロイルガレート、ラウリルガロイルガレート、オレイルガロイルガレート、１，２−ジヒドロキシプロピルガロイルガレートが好ましい。
【００２４】
本発明にかかる前記一般式（ＩＶ）で表されるエラグ酸誘導体において、Ｒ４、Ｒ５、Ｒ６、Ｒ７のうちの３つが、それぞれ水素原子、炭素数１〜２２の飽和炭化水素基、炭素数２〜２２の不飽和炭化水素基、及び一般式：−（ＡＯ）n−Ｈで表される基［Ａは炭素数２〜３のアルキレン基を表し、ｎは１〜２０の整数を表す］からなる群から選ばれるいずれかを表し、残りの１つが、炭素数１〜２２の飽和炭化水素基、炭素数２〜２２の不飽和炭化水素基、及び一般式：−（ＡＯ）n−Ｈで表される基［Ａは炭素数２〜３のアルキレン基を表し、ｎは１〜２０の整数を表す］からなる群から選ばれるいずれかを表す。このような炭素数１〜２２の飽和炭化水素基及び炭素数２〜２２の不飽和炭化水素基としては、前記一般式（ＩＩ）、（ＩＩＩ）における炭素数１〜２２の飽和炭化水素基及び炭素数２〜２２の不飽和炭化水素基と同様のものが挙げられ、また、一般式：−（ＡＯ）n−Ｈで表される基としては、ポリオキシエチレン基又はポリオキシプロピレン基が挙げられる。
【００２５】
このような本発明にかかる前記一般式（ＩＶ）で表されるエラグ酸誘導体の具体例としては、エラグ酸モノメチルエーテル、エラグ酸ジメチルエーテル、エラグ酸モノラウリルエーテル、エラグ酸モノミリスチルエーテル、エラグ酸モノセチルエーテル、エラグ酸モノオレイルエーテル、エラグ酸モノヒドロキシエチルエーテル、エラグ酸モノヒドロキシプロピルエーテル、エラグ酸モノ（１，２−ジヒドロキシプロピル）エーテル、エラグ酸ジ（１，２−ジヒドロキシプロピル）エーテル、エラグ酸ジ（ヒドロキシプロピル）エーテルなどが挙げられ、中でもエラグ酸モノメチルエーテル、エラグ酸ジメチルエーテル、エラグ酸モノラウリルエーテル、エラグ酸モノ（１，２−ジヒドロキシプロピル）エーテル、エラグ酸モノオレイルエーテルが好ましい。
【００２６】
本発明の肌荒れ防止用繊維材料は、上記の肌荒れ防止用添加物を繊維材料に固着せしめてなるものである。このような本発明に用いられる繊維材料としては、特に制限はなく、綿、絹、ウールなどの天然繊維、レーヨンなどの再生繊維、ビニロンなどの半合成繊維、ポリエステル、ナイロン、ポリエチレン、ポリプロピレン、ポリウレタン、ポリアラミド繊維などの合成繊維、並びにこれら繊維の複合繊維などが用いられ、その形態としては、糸、編物、織物、不織布などが挙げられる。
【００２７】
本発明にかかる上記肌荒れ防止用添加物を繊維材料に固着せしめる方法は、従来公知の方法でよく、肌荒れ防止用添加物を水に溶解または分散させた後、若しくは有機溶剤に溶解させた後、スプレー法、パッド法、浸漬法、コーティング法等で繊維材料に付着させ、その後乾燥することにより固着せしめることができる。さらに、耐久性を得るために、必要に応じて架橋剤やバインダーを併用することもできる。また、肌荒れ防止用添加物の経皮吸収の促進を図るために、Ｎ−アシルサルコシン、ミリスチン酸イソプロピル、ラウリン酸モノあるいはジエタノールアマイドなどの経皮吸収促進剤を併用することもできる。さらにまた、柔軟剤、帯電防止剤、抗菌防臭剤などの繊維の仕上加工剤と併用することにより、肌荒れが起きない柔軟加工、帯電防止加工、抗菌防臭加工なども可能となり、このように繊維材料に他の機能を付与する薬剤との併用によってその機能を付与することもできる。肌荒れ防止用添加物の固着量は、特に制限されないが、繊維材料（例えば、目付１５０ｇ／ｍ２）１ｍ２あたり、好ましくは５〜９００ｍｇであり、より好ましくは１０〜６００ｍｇである。固着量が５ｍｇ未満であると効果の発現に乏しくなる傾向にあり、他方、９００ｍｇを超えても使用量に見合う肌荒れ防止性の効果が得られにくく、経済的に不利となる傾向にある。
【００２８】
本発明の肌荒れ防止用繊維材料の用途・形態は、特に制限されないが、例えば、下着、ファンデーション、ストッキング、靴下、手袋などが挙げられ、直接肌に触れるような物を構成する繊維材料として使用することが好ましい。
【００２９】
次に、本発明において採用した皮膚障害モデルについて説明する。
【００３０】
皮膚障害モデルの作成
皮膚の炎症などに対する化合物の肌荒れ防止効果を議論する場合、適当な薬剤を使用してヘアレスマウスなどの皮膚に障害を発生させた後に、被検物質を含んだ薬剤を供してその効果を観察するのが一般的である。そこで、塩化ベンザルコニウムを用いて皮膚障害モデルを以下のように作成した。すなわち、塩化ベンザルコニウムは、優れた殺菌作用を有するカチオン（陽イオン）性界面活性剤であり、繊維用の抗菌防臭剤として広く用いられている。また、塩化ベンザルコニウムは、エタノール溶液として院内感染起因菌（例えば、メチシリン耐性黄色ブドウ球菌（ＭＲＳＡ）を含むグラム陽性菌（６株）やグラム陰性菌（８株））に対して優れた殺菌効果を示すことから、医療施設では医師、看護婦などの医療従事者の手指消毒薬として頻用されている。一方、塩化ベンザルコニウムには副作用的な極めて弱い皮膚、粘膜刺激性があり、その性質によると考えられる過敏症に関する報告もなされている（例えば、日本大衆薬工業協会編；１９９６〜１９９７大衆薬辞典一般用医薬品集添付文書要約  第５版；薬業時報社、日本医薬情報センター編；１９９６．１０医療薬日本医薬品集；薬業時報社、小澤光、丹野慶紀、池田實、菅原和伸；薬物療法の実際  第３版第２編  薬のまとめ；アサヒメディカルなど）ため、使用に際しては注意を要するとされている。また、塩化ベンザルコニウムによる過敏症状は、その「角質溶解作用」による角質細胞間脂質の破壊のため、すなわち角質細胞の積み重なりがこの化合物によって乱れ、物質透過性が上昇し、バリア機能が低下するために生ずると考えられていることから、塩化ベンザルコニウムによる皮膚障害モデルが好ましい。
【００３１】
また、ドデシルベンゼンスルホン酸ナトリウム（ＳＤＳ）による肌荒れモデルにおいて、皮膚の状態は角質層のバリア機能の指標として汗腺を通らずに直接角質層から蒸発する水分量を表す経表皮性水分喪失（ＴＥＷＬ）で評価され（例えば、田上八朗；皮膚のバリアとしての角質；日皮会誌１０８（５）７１３〜７２７（１９９８）、Ｊｏｕｒｎａｌ  ｏｆ  Ｌｉｐｉｄ  Ｒｅｓｅａｃｈ  Ｖｏｌｕｍｅ２８（１９８７）、Ｅｘｐｅｒｉｍｅｎｔａｌ  Ｄｅｎｍａｔｏｌｏｇｙ（１９９７）３，３６−４０、石橋康正；皮膚の健康科学；南山堂、西岡清；アトピー性皮膚炎、病態と治療；医薬ジャーナル社など）、さらに洗剤のラウリル硫酸ナトリウム（ＳＬＳ）塗布により誘発された皮膚炎の炎症部の角質層も水分保持機能に欠け、角質層表層の水分含有量が減少することから（例えば、田上八朗；皮膚のバリアとしての角質；日皮会誌１０８（５）７１３〜７２７（１９９８）など）、抗菌防臭剤や界面活性剤などによる皮膚障害の客観的な評価方法として、経表皮性水分喪失（ＴＥＷＬ）値の変化量を測定することにより被検物質の皮膚保護性（肌荒れ防止性）が評価できる。従って、本発明では経表皮性水分喪失（ＴＥＷＬ）値を指標にして、皮膚障害に対する抑制効果で評価した。
【００３２】
【実施例】
以下、本発明を実施例によりさらに詳しく説明するが、本発明はこれらの実施例により何ら制限されるものではない。
【００３３】
［肌荒れ防止性試験評価方法］
以下、肌荒れ防止性試験の評価方法について具体的に説明する。
（１）測定機器及び試料
ＴＥＷＬ値測定機器：
Ｔｅｗａｍｅｔｅｒ（Ｃｏｕｒａｇｅ＋Ｋｈａｒａｚａｋａ社）
試料：
「濃塩化ベンザルコニウム液５０」：日華化学（株）製
タンニン酸：日本薬局方品
没食子酸及びエラグ酸：和光純薬工業（株）製試薬
没食子酸及びエラグ酸の誘導体：上記試薬を用いて各誘導体を調製した。
（２）飼育条件
１２〜１８週令の雌性Ｓｋｈ−１ヘアレスマウス（日本エスエルシー（株））を実験に用いた。また、実験期間中、空調（温度２６．５±１℃、湿度５５．４±３％）管理下、１２時間間隔の明暗スケジュールで維持された動物室内で、各動物を１ケージ（２２５×３３８×１４０ｍｍ）当たり５匹飼で、普通飼料（ＭＦ、オリエンタル酵母）と水を自由摂取させた。
（３）塗布方法
先ず、表１及び表２に示す肌荒れ防止用添加物を、それぞれの固着量が表１及び表２に示す量となるように綿メリヤス（目付：１５０ｇ／ｍ２、６ｍｍ×６ｍｍ）に固着せしめ、肌荒れ防止用繊維材料を作製した。そして、０．８重量％塩化ベンザルコニウム含有エタノール溶液１００μＬをマイクロピペット（２００μＬ）にとり、チップの先を使ってマウスの背部に実験期間中一日一回均一に塗布した後、各肌荒れ防止用繊維材料を通気性のよい絆創膏（シルキーポア、Ａｌｃａｒｅ社製、１０ｍｍ×１０ｍｍ）を用いてマウスの背部６カ所に貼付する操作を、７日間にわたり繰り返した。
【００３４】
なお、標準群（Ｎｏｒｍａｌ）としては、同一容量の１００％エタノールのみを塗布し、対照群（Ｃｏｎｔｒｏｌ）としては、同一容量の０．８重量％塩化ベンザルコニウム含有エタノール溶液のみを塗布した。
（４）ＴＥＷＬ値の測定
マウスを固定後、Ｔｅｗａｍｅｔｅｒを用い、１分３０秒間ＴＥＷＬ値を測定した。得られた値は、有意差検定をＳｔｕｄｅｎｔ’ｓ  ｔ−ｔｅｓｔにより統計処理した。
（５）抑制効果
塩化ベンザルコニウムによる皮膚障害に対する各検体（各群）の抑制効果を次式：
皮膚障害率（ＳＤ）（％）
＝［（Ｎ日後のＴＥＷＬ値／初期のＴＥＷＬ値）−１］×１００
（ここでＮは１又は７）
皮膚障害抑制率（Ｐ）（％）
＝［１−｛貼付群の皮膚障害率（％）−標準群の皮膚障害率（％）｝／｛対照群の皮膚障害率（％）−標準群の皮膚障害率（％）｝］×１００
により求めた。
【００３５】
なお、この評価方法においては、各群の検体の平均値で、皮膚障害抑制率が５０％以上若しくは皮膚障害率が対照群と比較して有意に低かった場合には確かな効果があり、皮膚障害抑制率が１００％以上の場合には顕著な効果があると判定した。
［肌荒れ防止用繊維材料としての評価］
表１及び表２に示す化合物（添加物）を固着せしめた繊維材料について、上記評価方法にしたがって肌荒れ防止用繊維材料としての有効性、すなわち皮膚障害に対する保護作用について評価し、得られた結果を表１及び表２に示した。なお、表１及び表２においてＳＤは皮膚障害率（％）、Ｐは皮膚障害抑制率（％）を示す。
【００３６】
【表１】
0003920584.tif 000006
【００３７】
【表２】
0003920584.tif 000007
【００３８】
表１及び表２に示した結果から、以下のような知見が確認された。
（１）エタノールを塗布した標準群（Ｎｏｒｍａｌ）のＴＥＷＬ値は実験期間中ほぼ一定であった。一方、０．８％塩化ベンザルコニウム含有エタノール溶液を塗布した対照群（Ｃｏｎｔｒｏｌ）のＴＥＷＬ値は有意に上昇しており、皮膚障害が有意に認められた。
（２）没食子酸又はその誘導体であるガロイルガリックアシッド（Galloyl gallic acid）を固着せしめた繊維材料を用いた場合、１日目の皮膚障害抑制率は全ての固着量でマイナスであり、抑制効果は認められなかったが、７日目では皮膚障害率が対照群に比べて小さい値となり、抑制効果が認められた。
（３）没食子酸メチルを固着せしめた繊維材料を用いた場合、１日目の皮膚障害抑制率は一つの固着量を除いて確かな抑制効果が認められ、７日目では全ての固着量で確かな抑制効果が認められた。
（４）エチレンジ（没食子酸エステル）（Ethylene digallate）を固着せしめた繊維材料を用いた場合、１日目及び７日目の皮膚障害抑制率は、共に顕著な抑制効果が認められた。
（５）メチルガロイルガレート（Methyl galloyl gallate）を固着せしめた繊維材料を用いた場合、１日目の皮膚障害抑制率は全ての固着量で顕著な抑制効果が認められ、７日目では確かな抑制効果が認められた。
（６）ラウリルガロイルガレート（Lauryl galloyl gallate）を固着せしめた繊維材料を用いた場合、１日目の皮膚障害抑制率は全ての固着量で顕著な抑制効果が認められ、７日目では確かな抑制効果が認められた。
（７）エラグ酸を固着せしめた繊維材料を用いた場合、１日目の皮膚障害率はいずれも対照群よりも小さい値となり抑制効果が認めら、皮膚障害抑制率は１５ｍｇ／ｍ2の固着量で確かな抑制効果が認められた。７日目の皮膚障害抑制率は、１５ｍｇ／ｍ2及び３０ｍｇ／ｍ2の固着量で確かな抑制効果が認められたが、それより高い固着量での抑制効果は低い固着量よりも劣っていた。本化合物については固着量が低いほど効果が顕著に表れた。
（８）エラグ酸モノメチルエーテルを固着せしめた繊維材料を用いた場合、１日目及び７日目の皮膚障害率はいずれも対照群に比べて小さい値となり、抑制効果が認められた。また、１日目及び７日目の皮膚障害抑制率は１５ｍｇ／ｍ2及び３０ｍｇ／ｍ2の固着量で確かな抑制効果が認められた。
（９）エラグ酸ジメチルエーテルを固着せしめた繊維材料を用いた場合、１日目及び７日目の皮膚障害抑制率は全ての固着量で確かな抑制効果が認められた。
（１０）エラグ酸モノラウリルエーテルを固着せしめた繊維材料を用いた場合、１日目及び７日目の皮膚障害抑制率は全ての固着量で確かな抑制効果が認められた。
（１１）タンニン酸を固着せしめた繊維材料を用いた場合、１日目及び７日目の皮膚障害抑制率は３０ｍｇ／ｍ2及び１５０ｍｇ／ｍ2の固着量で確かな抑制効果が認められ、３００ｍｇ／ｍ2の固着量で顕著な抑制効果が認められた。
【００３９】
【発明の効果】
本発明によれば、界面活性剤による肌荒れなどの皮膚障害に対して有効な保護作用を示す肌荒れ防止用添加物を含んでおり、肌荒れの一因である経表皮性水分喪失を抑制して皮膚の水分含有量保持に有効で、肌に潤いを与えて肌荒れを防ぐ肌荒れ防止用繊維材料を得ることが可能となる。そして、本発明の肌荒れ防止用繊維材料によれば、その繊維材料に固着している肌荒れ防止用添加物を少量ずつ長時間にわたって経皮吸収させることができ、それによって日常的に用いられている化粧料、毛髪洗浄剤、食器用洗浄剤などに含まれる界面活性剤に起因する肌荒れを防止することが可能となる。従って、本発明の肌荒れ防止用繊維材料は、下着、ファンデーション、ストッキング、靴下、手袋などの直接肌に接するような衣類を構成する繊維材料として非常に有用である。